(57)【要約】【課題】可視光下で光触媒の検出が可能な光触媒検出シート及び、当該光触媒検出シートを用いた光触媒検出方法を提供する。【解決手段】基材２と、基材２の表面に形成され、水溶性樹脂とバソクプロインとを含む膜３とを備える、光触媒検出シート１。また、検出対象物に水分を含有させる工程と、水分を含有させた検出対象物に、光触媒検出シート１の膜３を接触させる工程とを含み、検出対象物表面の銅イオンを可視光下でスペクトル測定により検出する、光触媒検出方法。【選択図】図１
2016053512.tif 000002
【特許請求の範囲】
【請求項１】
基材と、
前記基材の表面に形成され、水溶性樹脂とバソクプロインとを含む膜とを備える、
光触媒検出シート。
【請求項２】
前記基材が可視光を透過する、請求項１に記載の光触媒検出シート。
【請求項３】
前記水溶性樹脂が、ポリビニルアルコールである、請求項１又は２に記載の光触媒検出シート。
【請求項４】
検出対象物に水分を含有させる工程と、
水分を含有させた前記検出対象物に、請求項１〜３のいずれか一項に記載の光触媒検出シートの前記膜を接触させる工程とを含み、
前記検出対象物表面の銅イオンを可視光下でスペクトル測定により検出する、光触媒検出方法。
【発明の詳細な説明】
【技術分野】
【０００１】
本発明は、光触媒検出シート及び光触媒検出方法に関する。
【背景技術】
【０００２】
従来より、バソクプロイン（４，７‐ジフェニル‐２，９‐ジメチル‐１，１０‐フェナントロリン）を含有したポリ塩化ビニル膜による、銅イオンの比色定量方法が知られている（例えば、非特許文献１参照）。
【先行技術文献】
【非特許文献】
【０００３】
【非特許文献１】斎藤貴、「バソクプロインを含有したポリ塩化ビニル膜による微量銅イオンの比色定量」、分析化学、公益社団法人日本分析化学会、平成３年５月５日、第４０巻、第５号、ｐ２２７‐２３１
【発明の概要】
【発明が解決しようとする課題】
【０００４】
従来の比色定量方法では、サンプル管内で還元剤などと共に反応を起こすことで発色させ、銅イオンの定量を行っていた。よって、銅イオンが含有された光触媒が塗布されたか否かを確認するために用いようとする場合、ポリ塩化ビニル膜に加えて様々な試薬などを要する。
【課題を解決するための手段】
【０００５】
本発明に係る光触媒検出シートは、基材と、基材の表面に形成され、水溶性樹脂とバソクプロインとを含む膜とを備える。
【発明の効果】
【０００６】
本発明により、従来に比べて簡便に光触媒に含まれる銅イオンの検出を行うことができる光触媒検出シートを提供する。
【図面の簡単な説明】
【０００７】
【図１】光触媒検出シートを示す図
【発明を実施するための形態】
【０００８】
以下の実施形態で示す光触媒検出シート１は、図１のように、基材２と、基材２の表面に形成され、水溶性樹脂とバソクプロインとを含む膜３とを備える。
【０００９】
基材２に用いられる材料としてはポリエチレンテレフタラート、アクリル、セロファン、ポリエチレンなどが挙げられる。
【００１０】
水溶性樹脂としては、ポリビニルアルコール、ポリエチレンオキサイド、ポリプロピレンオキサイド、ポリアクリル酸ソーダ、ポリアクリルアミド、ポリビニルピロリドン、セルロース誘導体、ポリテトラメチレングリコール、ポリアルキレングリコールなどが挙げられ、一種の水溶性樹脂を用いてもよいし、二種以上の水溶性樹脂を用いてもよい。
【００１１】
水溶性樹脂としては、前述のものが挙げられるが、コストや取り扱いの容易さから、ポリビニルアルコールが好ましい。
【００１２】
以下に、本実施形態に係る光触媒検出シート１の製造方法を示す。
【００１３】
まず水溶性樹脂と水を混合することで、第一の混合液を得る。次にバソクプロイン（４，７‐ジフェニル‐２，９‐ジメチル‐１，１０‐フェナントロリン）とエタノールを混合することで、第二の混合液を得る。次に第一の混合液と、第二の混合液を混合することで、コーティング液を得る。
【００１４】
そして、基材２にコーティング液を塗布して乾燥させる。これにより膜３が形成され、光触媒検出シート１が得られる。
【００１５】
以下に、本実施形態に係る光触媒検出シート１を用いた、光触媒の検出方法を示す。
【００１６】
まず、銅イオンを含有する光触媒が塗布されているか否かを検出する対象である検出対象物に、霧吹きなどを用いて水分を含有させる。次に水分を含有した検出対象物に、光触媒検出シート１の膜３を接触させ、一定時間経過後光触媒検出シート１を剥離する。そして可視光下で膜３に付着した銅イオンのスペクトル測定を行う。
【００１７】
膜３に付着した銅イオンのスペクトルが検出された場合、検出対象物表面には銅イオンが存在しているということを確認することができ、検出対象物に銅イオンを含有する光触媒が塗布されていることを確認できる。
【００１８】
基材２として可視光、特に銅イオンの吸収波長である約４８５ｎｍの光を透過可能なものを用いた場合には前述のような光触媒検出シート１の膜３を接触させ、一定時間経過した後に、基材２を剥離せず、光触媒検出シート１の基材２側から膜３に付着した銅イオンのスペクトルを測定することができる。
【００１９】
本発明に係る光触媒検出シート１は、膜３に水溶性樹脂を含有するため、霧吹きなどを用いて検出対象物に水分を含有させるという簡便な作業によって、銅イオンを含有する光触媒の検出を行うことができる。
【００２０】
以下、本発明の実施例及び比較例を説明する。
【００２１】
（実施例１）
ポリビニルアルコール（和光純薬工業製、平均重合度９００〜１１００）１０ｇに対して、水４０ｇを混合することで、第一の混合液を作成し、バソクプロイン（同仁化学研究所製、４，７‐ジフェニル‐２，９‐ジメチル‐１，１０‐フェナントロリン）０．５ｇに対して、エタノール（和光純薬工業製）４５．５ｇを混合することで、第二の混合液を作成した。そして、第一の混合液と第二の混合液を混合し、コーティング液を得た。
【００２２】
得られたコーティング液は、ポリエチレンテレフタラート製の基材２に、バーコーターを用いて塗布した。そして、塗布後１２０℃で二分間乾燥し、光触媒検出シート１を得た。
【００２３】
得られた光触媒検出シート１を用いて、光触媒に含まれる銅イオンの検出を行った。まず、銅イオンを含有する光触媒が塗布された検出対象物に霧吹きを用いて水分を含有させ、次に水分を含有した検出対象物に光触媒検出シート１の膜３を接触させ、一時間放置した。そして、光触媒検出シート１を検出対象物に接触させた状態で、分光光度計（日本分光製Ｖ６３０）を用いて、ポリエチレンテレフタラート製の基材２側から膜３に付着した銅イオンのスペクトル測定を行った。
【００２４】
（実施例２）
ポリアクリル酸ナトリウム（和光純薬工業製、平均重合度２７００〜７５００）１０ｇに対して、水４０ｇを混合することで、第一の混合液を作成し、バソクプロイン（同仁化学研究所製、４，７‐ジフェニル‐２，９‐ジメチル‐１，１０‐フェナントロリン）０．５ｇに対して、エタノール（和光純薬工業製）４５．５ｇを混合することで、第二の混合液を作成した。そして、第一の混合液と第二の混合液を混合し、コーティング液を得た。
【００２５】
そして、その他は実施例１と同様の条件で光触媒検出シート１の作成と、光触媒に含まれる銅イオンの検出を行った。
【００２６】
（実施例３）
ポリビニルピロリドン（和光純薬工業製、平均重合度約３６０）１０ｇに対して、水４０ｇを混合することで、第一の混合液を作成し、バソクプロイン（同仁化学研究所製、４，７‐ジフェニル‐２，９‐ジメチル‐１，１０‐フェナントロリン）０．５ｇに対して、エタノール４５．５ｇを混合することで、第二の混合液を作成した。そして、第一の混合液と第二の混合液を混合し、コーティング液を得た。
【００２７】
そして、その他は実施例１と同様の条件で光触媒検出シート１の作成と、光触媒に含まれる銅イオンの検出を行った。
【００２８】
（実施例４）
ポリビニルアルコール（和光純薬工業製、平均重合度９００〜１１００）１０ｇに対して、水４０ｇを混合することで、第一の混合液を作成し、バソクプロイン（同仁化学研究所製、４，７‐ジフェニル‐２，９‐ジメチル‐１，１０‐フェナントロリン）０．１ｇに対して、エタノール（和光純薬工業製）４５．５ｇを混合することで、第二の混合液を作成した。そして、第一の混合液と第二の混合液を混合し、コーティング液を得た。
【００２９】
そして、その他は実施例１と同様の条件で光触媒検出シート１の作成と、光触媒に含まれる銅イオンの検出を行った。
【００３０】
（実施例５）
ポリビニルアルコール（和光純薬工業製、平均重合度９００〜１１００）１０ｇに対して、水４０ｇを混合することで、第一の混合液を作成し、バソクプロイン（同仁化学研究所製、４，７‐ジフェニル‐２，９‐ジメチル‐１，１０‐フェナントロリン）０．０５ｇに対して、エタノール（和光純薬工業製）４５．５ｇを混合することで、第二の混合液を作成した。そして、第一の混合液と第二の混合液を混合し、コーティング液を得た。
【００３１】
そして、その他は実施例１と同様の条件で光触媒検出シート１の作成と、光触媒に含まれる銅イオンの検出を行った。
【００３２】
（比較例１）
ポリビニルアルコール（和光純薬工業製、平均重合度９００〜１１００）１０ｇに対して、水４０ｇを混合することで、第一の混合液を作成し、メチレンブルー（和光純薬工業製）０．５ｇに対して、エタノール（和光純薬工業製）４５．５ｇを混合することで、第二の混合液を作成した。そして、第一の混合液と第二の混合液を混合し、コーティング液を得た。
【００３３】
そして、その他は実施例１と同様の条件で光触媒検出シート１の作成と、光触媒に含まれる銅イオンの検出を行った。
【００３４】
（比較例２）
ポリビニルアルコール（和光純薬工業製、平均重合度９００〜１１００）１０ｇに対して、水４０ｇを混合することで、第一の混合液を作成し、バソクプロイン（同仁化学研究所製、４，７‐ジフェニル‐２，９‐ジメチル‐１，１０‐フェナントロリン）０．５ｇに対して、エタノール４５．５ｇを混合することで、第二の混合液を作成した。そして、第一の混合液と第二の混合液を混合し、コーティング液を得た。
【００３５】
そして、その他は実施例１と同様の条件で光触媒検出シート１の作成を行った。
【００３６】
得られた光触媒検出シート１を用いて、光触媒に含まれる銅イオンの検出を行った。まず、銅イオンを含有せず、酸化チタンを含有する光触媒が塗布された検出対象物に霧吹きを用いて水分を含有させ、次に水分を含有した検出対象物に光触媒検出シート１の膜３を接触させ、一時間放置した。そして、光触媒検出シート１を検出対象物に接触させた状態で、分光光度計（日本分光製Ｖ６３０）を用いてポリエチレンテレフタラート製の基材２側から膜３に付着した銅イオンのスペクトル測定を行った。
【００３７】
（比較例３）
ポリビニルアルコール（和光純薬工業製、平均重合度９００〜１１００）１０ｇに対して、水４０ｇを混合することで、第一の混合液を作成した。そして、第一の混合液とエタノール（和光純薬工業製）４５．５ｇを混合し、コーティング液を得た。
【００３８】
そして、その他は実施例１と同様の条件で光触媒検出シート１の作成と、光触媒に含まれる銅イオンの検出を行った。
【００３９】
表１に、実施例及び比較例における、銅イオンの吸収波長である４８５ｎｍ付近における吸光度を示す。
【００４０】
【表１】
2016053512.tif 000003
表１より、実施例１、２、３より、本発明に係る光触媒検出シート１の膜３が、種々の水溶性樹脂とバソクプロインを含むことにより、検出対象物に塗布された光触媒中の銅イオンが検出できることがわかる。
【００４１】
また、実施例１、４、５より、水溶性樹脂１０ｇに対するバソクプロインの含有量が少量であっても検出対象物に塗布された光触媒中の銅イオンが検出できることがわかる。
【００４２】
比較例１、３では比色試薬としてバソクプロインが含まれていないため、銅イオンの検出を行うことは出来なかった。
【００４３】
比較例２では、検出対象物に塗布された光触媒中に銅イオンが含まれていないため、
銅イオンは検出されなかった。
【符号の説明】
【００４４】
１  光触媒検出シート
２  基材
３  膜
【図１】
2016053512.tif 000004